1 L 의 4 구 플라스크 에 순수 318 g , 유화제 48 g , 프로필렌 에틸렌 부 텐 수지 입자 287 g ( 수지 고형분 ： 86 g ) 를 첨가 하 여 분 산액 을 조제 했 다 . 한편 , 모노머 원료 액 198 g 에 중합 개시제 로서 퍼 부틸 O 를 4 g 용해 시킨 모노머 용해액 을 준비 했 다 . 상기 모노머 용해액 중 10 . 1 g ( 전체 모노머 원료 액 ( TMPTA 포함 ) 의 5 %, 중합 개시제 의 5 % 에 해당 ) 를 먼저 조제 한 분 산액 에 첨가 하 여 30 분 간 교반 혼합 하 여 프로필렌 에틸렌 부 텐 수지 입자 를 팽윤 시켰 다 . 그 다음 에 75 ℃ 로 온도 를 상승 시켜 모노머 용해액 191 . 9 g ( 전체 모노머 원료 액 ( TMPTA 포함 ) 의 95 %, 중합 개시제 의 95 % 에 해당 ) 를 2 시간 동안 적하 했 다 . 적하 종료 후 디 아크릴산 아연 2 g , 순수 12 g 를 첨가 하 고 한층 더 75 ℃ 에서 5 시간 중합 반응 을 실시 하 여 폴리올레핀 변성 ( 메타 ) 아크릴 수지 입자 ( PO － 04 ) 를 조제 했 다 .